(57)【特許請求の範囲】
【請求項１】
下記組成式１で表され、
触媒表面にコバルトを含み、
ＸＰＳで測定した触媒表面での組成分析結果、ビスマス（Ｂｉ）のモル含量（ａｔｏｍｉｃ  ｒａｔｉｏ、％）がコバルト（Ｃｏ）のモル含量より高い、
ブテンの酸化的脱水素化反応用（Ｏｘｉｄａｔｉｖｅ  ｄｅｈｙｄｒｏｇｅｎａｔｉｏｎ）触媒：
【化１】
0006970286.tif 000013
上記組成式１で、Ｍｏはモリブデンであり、Ｂｉはビスマスであり、Ｃｏはコバルトであり、Ｏは酸素であり、
Ｍ１は、１種以上の第１族金属元素であり、
Ｍ４は、コバルト（Ｃｏ）を除いた、１種以上の第４周期遷移金属元素であり、
ａは９〜２５であり、ｂは０．５〜２であり、ｃは１〜１０であり、ｄは０．０１〜１であり、ｅは、０．５〜５であり、
ｆは、３０〜５０であって、前記Ｍｏ、Ｂｉ、Ｃｏ、Ｍ１、およびＭ４の原子価によって決められる値である。
【請求項２】
前記第４周期遷移金属は、チタニウム、バナジウム、クロム、マンガン、鉄、ニッケル、銅、および亜鉛からなる群より選択された１種以上を含む、
請求項１に記載のブテンの酸化的脱水素化反応用（Ｏｘｉｄａｔｉｖｅ  ｄｅｈｙｄｒｏｇｅｎａｔｉｏｎ）触媒。
【請求項３】
前記１族金属は、ナトリウム、カリウム、ルビジウム、およびセシウムからなる群より選択された１種以上を含む、
請求項１または２に記載のブテンの酸化的脱水素化反応用（Ｏｘｉｄａｔｉｖｅ  ｄｅｈｙｄｒｏｇｅｎａｔｉｏｎ）触媒。
【請求項４】
下記計算式１を満足する、請求項１〜３のいずれかに記載のブテンの酸化的脱水素化反応用（Ｏｘｉｄａｔｉｖｅ  ｄｅｈｙｄｒｏｇｅｎａｔｉｏｎ）触媒：
【数１】
0006970286.tif 000014
上記計算式１で、
ＢＡＲＳは、前記触媒表面で、ＸＰＳで測定した、ビスマスのモル含量（ａｔｏｍｉｃ  ｒａｔｉｏ、％）／コバルトのモル含量（ａｔｏｍｉｃ  ｒａｔｉｏ、％）であり、
ＢＡＲＴは、前記触媒全体で、ＩＣＰ−ＯＥＳで測定した、ビスマスのモル含量（ａｔｏｍｉｃ  ｒａｔｉｏ、％）／コバルトのモル含量（ａｔｏｍｉｃ  ｒａｔｉｏ、％）である。
【請求項５】
請求項１〜４のいずれかに記載のブテンの酸化的脱水素化反応用（Ｏｘｉｄａｔｉｖｅ  ｄｅｈｙｄｒｏｇｅｎａｔｉｏｎ）触媒の製造方法であって、
Ａ）コバルト塩およびコバルト以外の第４周期遷移金属の塩を含む水溶液と、モリブデン酸アンモニウム水溶液を混合し、共沈させて（ｃｏ−ｐｒｅｃｉｐｉｔａｔｅ）、第１共沈液を製造する、第１共沈段階；
Ｂ）ビスマス（Ｂｉ）塩水溶液およびモリブデン酸アンモニウム水溶液を混合し、共沈させて、第２共沈液を製造する、第２共沈段階；および
前記第１共沈液と前記第２共沈液を混合する段階を含み；
前記第１共沈段階または、前記第２共沈段階は、それぞれ独立して、１族金属の塩をさらに含む水溶液をさらに混合して共沈させる；
ブテンの酸化的脱水素化反応用（Ｏｘｉｄａｔｉｖｅ  ｄｅｈｙｄｒｏｇｅｎａｔｉｏｎ）触媒の製造方法。
【請求項６】
前記第１および第２共沈段階は、それぞれ独立して、３０〜５０℃の温度条件で、３０分〜２時間攪拌下に行われる、
請求項５に記載のブテンの酸化的脱水素化反応用（Ｏｘｉｄａｔｉｖｅ  ｄｅｈｙｄｒｏｇｅｎａｔｉｏｎ）触媒の製造方法。
【請求項７】
前記第４周期遷移金属は、チタニウム、バナジウム、クロム、マンガン、鉄、ニッケル、銅、および亜鉛からなる群より選択された１種以上を含む、
請求項５または６に記載のブテンの酸化的脱水素化反応用（Ｏｘｉｄａｔｉｖｅ  ｄｅｈｙｄｒｏｇｅｎａｔｉｏｎ）触媒の製造方法。
【請求項８】
前記１族金属は、ナトリウム、カリウム、ルビジウム、およびセシウムからなる群より選択された１種以上を含む、
請求項５〜７のいずれかに記載のブテンの酸化的脱水素化反応用（Ｏｘｉｄａｔｉｖｅ  ｄｅｈｙｄｒｏｇｅｎａｔｉｏｎ）触媒の製造方法。
【請求項９】
前記第１共沈液と前記第２共沈液を混合する段階以後、
乾燥、粉砕、および分級する段階をさらに含む、
請求項５〜８のいずれかに記載のブテンの酸化的脱水素化反応用（Ｏｘｉｄａｔｉｖｅ  ｄｅｈｙｄｒｏｇｅｎａｔｉｏｎ）触媒の製造方法。
【請求項１０】
前記分級する段階では、３５５μｍ以下大きさの粒子のみ収集する、
請求項９に記載のブテンの酸化的脱水素化反応用（Ｏｘｉｄａｔｉｖｅ  ｄｅｈｙｄｒｏｇｅｎａｔｉｏｎ）触媒の製造方法。
【発明の詳細な説明】
【技術分野】
【０００１】
関連出願との相互引用
本出願は２０１７年１１月２８日付韓国特許出願第１０−２０１７−０１６０６３４号に基づいた優先権の利益を主張し、当該韓国特許出願の文献に開示された全ての内容は本明細書の一部として含まれる。
【０００２】
本発明は、ブテンの酸化的脱水素化反応用触媒およびその製造方法に関するものである。
【背景技術】
【０００３】
１，３−ブタジエンは、無色、無臭の可燃性気体であり圧力を加えれば簡単に液化され、引火されやすい物質であって、多様な石油化学製品、例えば、スチレン−ブタジエンゴム（ＳＢＲ）、ポリブタジエンゴム（ＢＲ）、アクリロニトリル−ブタジエン−スチレンゴム（ＡＢＳ）など合成ゴムの原料になる非常に重要な基礎物質である。
【０００４】
１，３−ブタジエンを製造する方法には、大きく、ナフサ（Ｎａｐｈｔｈａ）クラッキング、ブテンの直接脱水素化反応、ブテンの酸化的脱水素化反応がある。
【０００５】
このうち、ナフサクラッキング工程は、市場に供給される１，３−ブタジエンの９０％以上を担当しており、エチレン生産のためのスチームクラッキング工程でクラッカーから生産される基礎油分から１，３−ブタジエンを選択的に抽出する形態に構成される。
【０００６】
しかし、スチームクラッキング工程の主目的は、１，３−ブタジエンでないエチレンなどの他の基礎油分を生産することであるため、１，３−ブタジエンを生産するのに効果的でなく、高い反応温度によってエネルギー消費量が多いという問題点を有している。
【０００７】
よって、スチームクラッキング工程で有用な基礎油分を全て抽出して残ったＣ４混合物中のブテンから水素を除去して１，３−ブタジエンを得る、脱水素化反応（Ｄｅｈｙｄｒｏｇｅｎａｔｉｏｎ）が注目を浴びつつある。
【０００８】
ブテンの脱水素化反応には、直接脱水素化反応と酸化的脱水素化反応がある。この時、前記反応は、ｎ−ブテン（ｎｏｒｍａｌ  ｂｕｔｅｎｅ、１−ｂｕｔｅｎｅ）、あるいは（ｃｉｓ、ｔｒａｎｓ）−２−ブテンが全て可能である。
【０００９】
ブテンの直接脱水素化反応は、ブテンから水素を脱離させて１，３−ブタジエンを得る反応であり、高度の吸熱反応であるため、熱力学的に不利である。したがって、高温の反応条件が要求され、温度を高めて転換率を高めても温度上昇によって副反応が増加され１，３−ブタジエンの収率が低まるという問題がある。
【００１０】
ブテンの酸化的脱水素化反応は、ブテンと酸素を反応させて、１，３−ブタジエンと水を生成する反応であり、直接脱水素化反応と異なり発熱反応であるため、熱力学的に非常に有利である。したがって、直接脱水素化反応に比べて、相対的に低い反応温度でも高い収率の１，３−ブタジエンを得ることができる。
【００１１】
現在まで知られたブテンの酸化的脱水素化反応に使用される触媒としては、フェライト（ｆｅｒｒｉｔｅ）系触媒、錫系触媒、ビスマス−モリブデン系触媒などがある。
【００１２】
この中で、ビスマス−モリブデン系触媒には、ビスマスとモリブデン金属酸化物のみからなるビスマス−モリブデン触媒と、ビスマス、モリブデンを基にして多様な金属成分が追加された多成分ビスマス−モリブデン触媒がある。
【００１３】
多成分ビスマス−モリブデン触媒は、ビスマスを含む多様な金属の硝酸塩前駆体とモリブデン酸アンモニウム水溶液の共沈で製造されている。しかし、構成成分が複雑な多成分ビスマス−モリブデン触媒を一般的な共沈法で製造する場合、触媒活性相が効率的に形成されにくい。
【００１４】
したがって、相対的に低温である反応条件で高い触媒活性を示すことができるブテンの酸化的脱水素化反応用触媒を効率的に合成するための方法が必要である。
【発明の概要】
【発明が解決しようとする課題】
【００１５】
本明細書では、相対的に低温である反応条件で高い触媒活性を示すことができるブテンの酸化的脱水素化反応用触媒を提供しようとする。
【００１６】
また、本明細書では、前記ブテンの酸化的脱水素化反応用触媒を製造することができる方法を提供しようとする。
【課題を解決するための手段】
【００１７】
本発明は、
下記組成式１で表され、
ＸＰＳ（Ｘ−ｒａｙ  ｐｈｏｔｏｅｌｅｃｔｒｏｎ  ｓｐｅｃｔｒｏｓｃｏｐｙ）で測定した触媒表面での組成分析結果、ビスマス（Ｂｉ）のモル含量（ａｔｏｍｉｃ  ｒａｔｉｏ、％）がコバルト（Ｃｏ）のモル含量より高い、
ブテンの酸化的脱水素化反応用（Ｏｘｉｄａｔｉｖｅ  ｄｅｈｙｄｒｏｇｅｎａｔｉｏｎ）触媒を提供する。
【００１８】
【化１】
0006970286.tif 000002
【００１９】
上記組成式１で、Ｍｏはモリブデンであり、Ｂｉはビスマスであり、Ｃｏはコバルトであり、Ｏは酸素であり、
Ｍ１は、１種以上の第１族金属元素であり、
Ｍ４は、コバルト（Ｃｏ）を除いた、１種以上の第４周期遷移金属元素であり、
ａは９〜２５であり、ｂは０．５〜２であり、ｃは１〜１０であり、ｄは０．０１〜１であり、ｅは、０．５〜５であり、
ｆは、３０〜５０であって、前記他の金属の原子価によって決められる値である。
【００２０】
また、本発明は、
Ａ）コバルト塩およびコバルト以外の第４周期遷移金属の塩を含む水溶液と、モリブデン酸アンモニウム水溶液を混合し、共沈させて（ｃｏ−ｐｒｅｃｉｐｉｔａｔｅ）、第１共沈液を製造する、第１共沈段階；
Ｂ）ビスマス（Ｂｉ）塩水溶液およびモリブデン酸アンモニウム水溶液を混合し、共沈させて、第２共沈液を製造する、第２共沈段階；および
前記第１共沈液と前記第２共沈液を混合する段階を含み；
前記第１共沈段階または、前記第２共沈段階は、それぞれ独立して、１族金属の塩をさらに含む水溶液をさらに混合して共沈させる；
ブテンの酸化的脱水素化反応用（Ｏｘｉｄａｔｉｖｅ  ｄｅｈｙｄｒｏｇｅｎａｔｉｏｎ）触媒の製造方法を提供する。
【発明の効果】
【００２１】
本発明のブテンの酸化的脱水素化反応用触媒は、反応活性相の役割を果たすＭｏ−Ｂｉ相が表面に相対的に多く存在し、ブテンの酸化的脱水素化反応で、相対的に低温条件でも高い触媒活性、高い転換率および高いブタジエン選択度を示すことができる。
【図面の簡単な説明】
【００２２】
【図１】本発明の実施例１および比較例１による触媒のＸ−ｒａｙ  ｄｉｆｆｒａｃｔｉｏｎ（ＸＲＤ）イメージである。
【発明を実施するための形態】
【００２３】
本発明で、第１、第２などの用語は多様な構成要素を説明するのに使用され、前記用語は一つの構成要素を他の構成要素から区別する目的のみで使用される。
【００２４】
また、本明細書で使用される用語は単に例示的な実施例を説明するために使用されたものであって、本発明を限定しようとする意図ではない。単数の表現は文脈上明白に異なる意味でない限り、複数の表現を含む。本明細書で、“含む”、“備える”または“有する”などの用語は実施された特徴、数字、段階、構成要素またはこれらを組み合わせたものが存在するのを指定しようとするものであって、一つまたはそれ以上の他の特徴や数字、段階、構成要素、またはこれらを組み合わせたものの存在または付加可能性を予め排除しないものと理解されなければならない。
【００２５】
本発明は多様な変更を加えることができ様々な形態を有することができるので、特定実施例を例示して下記で詳細に説明する。しかし、これは本発明を特定の開示形態に対して限定しようとするのではなく、本発明の思想および技術範囲に含まれる全ての変更、均等物乃至代替物を含むものと理解されなければならない。
【００２６】
本明細書で、ブテンの酸化的脱水素化反応とは、下記反応式で表示できる反応を意味し、反応に使用されるブテンは、１−ｂｕｔｅｎｅ、およびｃｉｓ、ｔｒａｎｓ−２−ｂｕｔｅｎｅを全て意味する。
【００２７】
【化２】
0006970286.tif 000003
【００２８】
以下、本発明を詳細に説明する。
【００２９】
本発明の一側面によれば、
下記組成式１で表され、
ＸＰＳ（Ｘ−ｒａｙ  ｐｈｏｔｏｅｌｅｃｔｒｏｎ  ｓｐｅｃｔｒｏｓｃｏｐｙ）で測定した触媒表面での組成分析結果、ビスマス（Ｂｉ）のモル含量（ａｔｏｍｉｃ  ｒａｔｉｏ、％）がコバルト（Ｃｏ）のモル含量より高い、
ブテンの酸化的脱水素化反応用（Ｏｘｉｄａｔｉｖｅ  ｄｅｈｙｄｒｏｇｅｎａｔｉｏｎ）触媒が提供される。
【００３０】
【化３】
0006970286.tif 000004
【００３１】
上記組成式１で、Ｍｏはモリブデンであり、Ｂｉはビスマスであり、Ｃｏはコバルトであり、Ｏは酸素であり、
Ｍ１は、１種以上の第１族金属元素であり、
Ｍ４は、コバルト（Ｃｏ）を除いた、１種以上の第４周期遷移金属元素であり、
ａは９〜２５であり、ｂは０．５〜２であり、ｃは１〜１０であり、ｄは０．０１〜１であり、ｅは、０．５〜５であり、
ｆは、３０〜５０であって、前記他の金属の原子価によって決められる値である。
【００３２】
本発明者らが研究した結果によれば、ビスマス−モリブデン系触媒において、全体組成が類似していても、添加される金属の種類、製造方法、製造条件によって、触媒活性に大きな差が発生することがある。
【００３３】
よって、本発明の一実施形態による、ブテンの酸化的脱水素化反応用（Ｏｘｉｄａｔｉｖｅ  ｄｅｈｙｄｒｏｇｅｎａｔｉｏｎ）触媒は、
下記組成式１で表され、その触媒の表面をＸＰＳで測定した時、ビスマス（Ｂｉ）：コバルト（Ｃｏ）のモル比率が既存の一般的な共沈法で製造した触媒に比べて大きい値を有するようになる。
【００３４】
【化４】
0006970286.tif 000005
【００３５】
上記組成式１で、Ｍｏはモリブデンであり、Ｂｉはビスマスであり、Ｃｏはコバルトであり、Ｏは酸素であり、
Ｍ１は、１種以上の第１族金属元素であり、
Ｍ４は、コバルト（Ｃｏ）を除いた、１種以上の第４周期遷移金属元素であり、
ａは９〜２５であり、ｂは０．５〜２であり、ｃは１〜１０であり、ｄは０．０１〜１であり、ｅは、０．５〜５であり、
ｆは、３０〜５０であって、前記他の金属の原子価によって決められる値である。
【００３６】
この時、前記第４周期遷移金属は、周期律表上の第４周期金属元素のうち、コバルトを除いた金属元素を意味し、具体的に、例えば、チタニウム、バナジウム、クロム、マンガン、鉄、ニッケル、銅、および亜鉛からなる群より選択された１種以上を含むものであってもよく、好ましくは、鉄、マンガン、銅のうち、１種以上であってもよい。
【００３７】
そして、前記１族金属は、周期律表上のアルカリ金属元素を意味し、具体的に、例えば、ソジウム、カリウム、ルビジウム、およびセシウムからなる群より選択された１種以上を含むものであってもよく、好ましくは、カリウムおよび／またはセシウムであってもよい。
【００３８】
この時、前記１族金属として、２種の金属元素が含まれるか、前記第４周期遷移金属として、２種の金属元素が含まれる場合、前述の組成式１は、それぞれ下記組成式１−１〜１−３で表示できる。
【００３９】
【化５】
0006970286.tif 000006
【００４０】
【化６】
0006970286.tif 000007
【００４１】
【化７】
0006970286.tif 000008
【００４２】
上記組成式１で、Ｍｏはモリブデンであり、Ｂｉはビスマスであり、Ｃｏはコバルトであり、Ｏは酸素であり、
Ｍ１は、第１族金属元素であり、Ｍ１１およびＭ１２は、それぞれ互いに異なる第１族金属元素であり、
Ｍ４は、コバルト（Ｃｏ）を除いた、第４周期遷移金属元素であり、Ｍ
４１およびＭ４２は、コバルト（Ｃｏ）を除いた、互いに異なる第４周期遷移金属元素であり、
ａは９〜２５であり、ｂは０．５〜２であり、ｃは１〜１０であり、ｄは０．０１〜１であり、ｅは、０．５〜５であり、
ｄ１およびｄ２は、それぞれ、互いに独立して、０．０１〜０．９９であり、ｅ１およびｅ２は、それぞれ、互いに独立して、０．５〜４．５であり、
ｆは、３０〜５０であって、前記他の金属の原子価によって決められる値である。
【００４３】
ビスマス−モリブデン系の多成分金属酸化物触媒は、ブテンの酸化的脱水素化反応に効果的であると知られている。ビスマス−モリブデンのα−、β−、γ−相が部分酸化反応用触媒に与える影響に対する多様な意見があるが、一般にビスマス−モリブデンの酸素移動度はＭａｒｓ−ｖａｎ  Ｋｒｅｖｅｌｅｎ反応機構と同様にブテンの酸化的脱水素化反応に影響を与えると知られている。
【００４４】
このような触媒での酸素拡散速度および反応活性は結晶相によって異なり、γ−相で最も高いと報告している。また、α−相とγ−相、そしてβ相とγ−相が共に存在する時、ｓｙｎｅｒｇｅｔｉｃ  ｅｆｆｅｃｔによって優れた活性および選択度を示すと報告されたことがある。
【００４５】
多成分ビスマス−モリブデン触媒が単一ビスマス−モリブデンに比べて活性に優れた理由は大きく二つである。第一は表面積増加であり、第二は酸化反応機構と関連がある。プロピレン部分酸化反応で、酸素の活性化とプロピレン反応はそれぞれ異なる活性点で起こり、活性化された酸素原子はＣｏ−Ｆｅ−Ｍｏ−Ｏ相を通じてＢｉ−Ｍｏ−Ｏ相にある反応活性点に“バルク拡散（ｂｕｌｋ  ｄｉｆｆｕｓｉｏｎ）”すると知られている。このような形態の酸素移動は、格子空孔（ｌａｔｔｉｃｅ  ｖａｃａｎｃｙ）を形成できる２価と３価金属陽イオン、特にＦｅ3+を含む触媒システムで起こることが可能である。このようなシステムでは活性酸素が円滑に供給され触媒の活性が増進され、反応活性相の数も増加する。
【００４６】
したがって、反応活性と選択度を増進させるためには、酸素活性点と反応活性点が効果的に作用できるようにする構造の触媒を製造することが必要である。ビスマス−モリブデン系の多成分金属酸化物触媒の構造は、組成、各成分の元素比だけでなく、製造方法、製造条件にも大きく影響を受ける。
【００４７】
本発明の触媒は、反応活性点の役割を果たすビスマス−モリブデン相と酸素活性化および酸素を活性点に供給する役割を果たすコバルト−モリブデン相をそれぞれ共沈して混合することによって触媒の表面で、相対的にビスマス−モリブデン相を多量で含むので、このような特有の組成によって、高い触媒活性を実現することができる。
【００４８】
本発明の一実施形態によれば、前記ブテンの酸化的脱水素化反応用（Ｏｘｉｄａｔｉｖｅ  ｄｅｈｙｄｒｏｇｅｎａｔｉｏｎ）触媒は、下記計算式１を満足するのが好ましい。
【００４９】
【数１】
0006970286.tif 000009
【００５０】
上記計算式１で、
ＢＡＲＳは、前記触媒表面で、ＸＰＳで測定した、ビスマスモル含量（ａｔｏｍｉｃ  ｒａｔｉｏ、％）／コバルトのモル含量（ａｔｏｍｉｃ  ｒａｔｉｏ、％）であり、
ＢＡＲＴは、前記触媒全体で、ＩＣＰ−ＯＥＳで測定した、ビスマスのモル含量（ａｔｏｍｉｃ  ｒａｔｉｏ、％）／コバルトのモル含量（ａｔｏｍｉｃ  ｒａｔｉｏ、％）である。
【００５１】
即ち、本発明の一実施形態による触媒は、触媒全体組成に比べて、表面で相対的に高い量、具体的には約６倍以上、または約６〜約２０倍以上の相対含量で、ビスマスを含む形態を備えて、従来のビスマス−モリブデン系触媒に比べて、高い反応活性およびブタジエン選択度を実現することができるようになる。
【００５２】
また、前記式によれば、本発明の触媒は表面を除いた部分で相対的に多い量のコバルトを含むことができるようになって（酸素活性部）、反応進行によって反応活性部に酸素の供給を円滑にし、ビスマス−モリブデン−酸素結晶構造の再生を促進させて、全体反応の活性を顕著に増加させることができるようになる。
【００５３】
一方、前述のブテンの酸化的脱水素化反応用（Ｏｘｉｄａｔｉｖｅ  ｄｅｈｙｄｒｏｇｅｎａｔｉｏｎ）触媒は、
Ａ）コバルト塩およびコバルト以外の第４周期遷移金属の塩を含む水溶液と、モリブデン酸アンモニウム水溶液を混合し、共沈させて（ｃｏ−ｐｒｅｃｉｐｉｔａｔｅ）、第１共沈液を製造する、第１共沈段階；
Ｂ）ビスマス（Ｂｉ）塩水溶液およびモリブデン酸アンモニウム水溶液を混合し、共沈させて、第２共沈液を製造する、第２共沈段階；および
前記第１共沈液と前記第２共沈液を混合する段階を含み；
前記第１共沈段階または、前記第２共沈段階は、それぞれ独立して、１族金属の塩をさらに含む水溶液をさらに混合して共沈させる；
製造方法によって製造できる。
【００５４】
本発明の一実施形態による製造方法によれば、互いに前駆体化合物を異にした、２段階共沈法によって、高い再現性で触媒を製造することができ、また、部分酸化反応が起こる反応活性部および酸素活性化が起こる酸素活性部をそれぞれ共沈して合成して、各活性部を効率的に合成し、特に従来の触媒より表面でビスマスの相対的含量の高い触媒を製造することができ、前述のように、高い活性およびブタジエン選択度を実現できる触媒を製造することができるようになる。
【００５５】
発明の一実施形態によれば、前記第１および第２共沈段階は、それぞれ独立して、約３０〜約５０℃の温度条件で、約０．５〜約２時間攪拌下に行うことができて、相対的に温和な条件で容易に行うことができる。
【００５６】
この時、前記第４周期遷移金属は、周期律表上の４周期金属元素のうち、コバルトを除いた金属元素を意味し、具体的に、例えば、チタニウム、バナジウム、クロム、マンガン、鉄、ニッケル、銅、および亜鉛からなる群より選択された１種以上を含むものであってもよ、好ましくは、鉄、マンガン、銅のうち、１種以上であってもよい。
【００５７】
この時、前記１族金属は、周期律表上のアルカリ金属元素を意味し、具体的に、例えば、ソジウム、カリウム、ルビジウム、およびセシウムからなる群より選択された１種以上を含むものであってもよく、好ましくは、カリウムおよび／またはセシウムであってもよい。
【００５８】
このような方法によって、多成分ビスマス−モリブデン触媒を製造することができ、前述の、ビスマス、コバルト、モリブデン以外に各金属元素は、触媒成分として共に含まれて、触媒中の活性金属の酸化数変化による触媒の安定性を高める役割を果たすことができる。
【００５９】
この時、前述の金属の塩とは、硝酸塩、シュウ酸塩、塩化塩、などをいうものであって、水溶液製造時溶解度および反応性を考慮して、硝酸塩および／または塩化塩を使用するのが好ましい。
【００６０】
そして、前記第１共沈液と前記第２共沈液を混合する段階以後、
乾燥、粉砕、および分級する段階をさらに含んでもよい。
【００６１】
乾燥段階は、第１および第２共沈液を混合して製造されたスラリーから溶媒を除去して、触媒活性成分を得る段階であって、約１００〜約１５０℃の条件で約１〜約４８時間行うことができる。
【００６２】
また、前記粉砕および分級段階は、触媒粒子の大きさを調節して、ブテンの酸化的脱水素化反応で反応サイトの表面積を広め、反応活性を高めることができる。
【００６３】
具体的に、前記分級段階では、粉砕以後、約３５５μｍ以下大きさの粒子を収集して、触媒として使用することができる。
【００６４】
前記のように得られた触媒粒子は、反応器など、ブテンの酸化的脱水素化反応条件によって、一定の形態に成形して使用することもでき、以後、焼成する段階をさらに含むことができる。
【００６５】
焼成は、空気雰囲気下で約４００〜約６００℃で熱処理する方式で行うことができる。
【００６６】
一方、本発明の触媒は、ブテンの酸化的脱水素化反応に使用できる。
【００６７】
前記原料物質として使用するブテンは、ナフサクラッキング工程で副生されるＣ４混合物に含まれたものであってもよい。Ｃ４混合物は、１−ブテンを約３０重量％以上、イソブタンを含むブタン類約２５重量％以上を含み、その他、イソブテンなどの不純物を含む。
【００６８】
ブテンの酸化的脱水素化反応の反応温度は約２５０〜約４５０℃、または、約３５０〜４２０℃範囲で維持するのが、触媒の活性化を最適化させるのに好ましい。
【００６９】
また、反応圧力は、約０気圧〜約１０気圧とするが、万一その範囲を外れる場合、１，３−ブタジエンの選択度が減少する問題が発生することがある。
【００７０】
反応時、反応物であるブテンと酸素は、窒素およびスチームと共に供給されるのが反応効率および温度調節側面から好ましく、その比率は本発明の属する技術分野で一般に実施する方法によってもよい。
【００７１】
以下、発明の具体的な実施例を通じて、発明の作用および効果をより詳述することにする。但し、このような実施例は発明の例示として提示されたものに過ぎず、これによって発明の権利範囲が決められるのではない。
【実施例】
【００７２】
＜実施例＞
（触媒製造）
実施例１（サンプル１対応）
前駆体水溶液Ａ：蒸留水１８３ｇが入っているビーカーにＫＮＯ3を０．２ｇ、ＣｓＮＯ3を１１．７ｇ、Ｆｅ（ＮＯ3）3・９Ｈ2Ｏを６３．４ｇ、そしてＣｏ（ＮＯ3）2・６Ｈ2Ｏを２８１．２ｇ順次に投入した後、攪拌しながら溶かした。
前駆体水溶液Ｂ：蒸留水１００ｇが入っているビーカーにＢｉ（ＮＯ3）3・５Ｈ2Ｏを５８．６ｇ入れて攪拌しながら、硝酸１４ｇを添加した。
前駆体水溶液Ｃ：蒸留水９００ｇが入っているビーカーに（ＮＨ4）6Ｍｏ7Ｏ24・４Ｈ2Ｏを２４５．２ｇ入れて攪拌しながら溶かした。
前駆体水溶液Ｃ’：蒸留水１８０ｇが入っているビーカーに（ＮＨ4）6Ｍｏ7Ｏ24・４Ｈ2Ｏを１０．７ｇ入れて攪拌しながら溶かした。
前駆体水溶液Ａは滴下漏斗（ｄｒｏｐｐｉｎｇ  ｆｕｎｎｅｌ）を用いて攪拌中である４０℃の前駆体水溶液Ｃに投入して沈殿させた（第１共沈液）。滴下（Ｄｒｏｐｐｉｎｇ）は約１時間行い、その後、約３０分程度同一条件で攪拌した。
これと同時に、前駆体水溶液Ｂを滴下漏斗（ｄｒｏｐｐｉｎｇ  ｆｕｎｎｅｌ）を用いて攪拌中である４０℃の前駆体水溶液Ｃ’に添加した（第２共沈液）。滴下（Ｄｒｏｐｐｉｎｇ）は約３０分間行い、その後、約１時間程度同一条件で攪拌した。
エージングを終えた第２共沈液を第１共沈液に添加し、同じ条件で約４０分間さらに攪拌させた後、パイレックス（登録商標）トレイ（ｐｙｒｅｘ  ｔｒａｙ）に移し替えて１２０℃で２４時間乾燥した。
乾燥されたサンプルを粉砕機で粉砕した後、標準ふるいを用いて３５５μｍ以下大きさの粒子のみ収集してイソプロピルアルコール：蒸留水＝１：１の重量比で混合した溶液を噴霧しながら粉末をこねた。
こねられた粉末は円筒形ペレットに押出成形した（直径＝０．６ｃｍ）。成形を終えたペレットを乾燥した後、空気を流しながら最終的に４７０℃で熱処理して触媒を製造した。
【００７３】
比較例１（サンプル２対応）
前駆体水溶液Ａ：蒸留水１８３ｇが入っているビーカーにＫＮＯ3を０．２ｇ、ＣｓＮＯ3を１１．７ｇ、Ｆｅ（ＮＯ3）3・９Ｈ2Ｏを６３．４ｇ、そしてＣｏ（ＮＯ3）2・６Ｈ2Ｏを２８１．２ｇ順次に投入した後、攪拌しながら溶かした。
前駆体水溶液Ｂ：蒸留水５６ｇが入っているビーカーにＢｉ（ＮＯ3）3・５Ｈ2Ｏを５８．６ｇを入れて攪拌しながら、硝酸を１７．６ｇ添加した。
前駆体水溶液Ｃ：蒸留水１０２０ｇが入っているビーカーに（ＮＨ4）6Ｍｏ7Ｏ24・４Ｈ2Ｏを２５５．９ｇ入れて攪拌しながら溶かした。
前駆体水溶液ＡとＢを混合して１時間攪拌した後、滴下漏斗（ｄｒｏｐｐｉｎｇ  ｆｕｎｎｅｌ）を用いて攪拌中である４０℃の前駆体水溶液Ｃに投入して沈殿させた。滴下（ｄｒｏｐｐｉｎｇ）は２時間行い、滴下（ｄｒｏｐｐｉｎｇ）完了後に１時間同一条件で攪拌した。
エージングを終えたパイレックス（登録商標）トレイ（ｐｙｒｅｘ  ｔｒａｙ）に移し替えて、１２０℃で２４時間乾燥した。
乾燥されたサンプルを粉砕機で粉砕した後、標準ふるいを用いて３５５μｍ以下大きさの粒子のみ収集してイソプロピルアルコール：蒸留水＝１：１の重量比で混合した溶液を噴霧しながら粉末をこねた。
こねられた粉末は円筒形ペレットに押出成形した（直径＝０．６ｃｍ）。成形を終えたペレットを乾燥した後、空気を流しながら最終的に４７０℃で熱処理して触媒を製造した。
【００７４】
実施例２（サンプル３）
前駆体水溶液Ａ：蒸留水１８３ｇが入っているビーカーにＫＮＯ3を０．２ｇ、ＣｓＮＯ3を１１．７ｇ、Ｆｅ（ＮＯ3）3・９Ｈ2Ｏを６３．４ｇ、そしてＣｏ（ＮＯ3）2・６Ｈ2Ｏを２８１．２ｇ順次に投入した後、攪拌しながら溶かした。
前駆体水溶液Ｂ：蒸留水１００ｇが入っているビーカーにＢｉ（ＮＯ3）3・５Ｈ2Ｏを２９．３ｇ入れて攪拌しながら、硝酸１４ｇを添加した。
前駆体水溶液Ｃ：蒸留水９００ｇが入っているビーカーに（ＮＨ4）6Ｍｏ7Ｏ24・４Ｈ2Ｏを２４５．２ｇ入れて攪拌しながら溶かした。
前駆体水溶液Ｃ’：蒸留水１８０ｇが入っているビーカーに（ＮＨ4）6Ｍｏ7Ｏ24・４Ｈ2Ｏを５．４ｇ入れて攪拌しながら溶かした。
前駆体水溶液Ａは滴下漏斗（ｄｒｏｐｐｉｎｇ  ｆｕｎｎｅｌ）を用いて攪拌中である４０℃の前駆体水溶液Ｃに投入して沈殿させた（第１共沈液）。滴下（Ｄｒｏｐｐｉｎｇ）は約１時間行い、その後、約３０分程度同一条件で攪拌した。
これと同時に、前駆体水溶液Ｂを滴下漏斗（ｄｒｏｐｐｉｎｇ  ｆｕｎｎｅｌ）を用いて攪拌中である４０℃の前駆体水溶液Ｃ’に添加した（第２共沈液）。滴下（Ｄｒｏｐｐｉｎｇ）は約３０分間行い、その後、約１時間程度同一条件で攪拌した。
エージングを終えた第２共沈液を第１共沈液に添加し、同じ条件で約４０分間さらに攪拌させた後、パイレックス（登録商標）トレイ（ｐｙｒｅｘ  ｔｒａｙ）に移し替えて、１２０℃で２４時間乾燥した。
乾燥されたサンプルを粉砕機で粉砕した後、標準ふるいを用いて３５５μｍ以下大きさの粒子のみ収集してイソプロピルアルコール：蒸留水＝１：１の重量比で混合した溶液を噴霧しながら粉末をこねた。
こねられた粉末は円筒形ペレットに押出成形した（直径＝０．６ｃｍ）。成形を終えたペレットを乾燥した後、空気を流しながら最終的に４７０℃で熱処理して触媒を製造した。
【００７５】
実施例３（サンプル４）
前駆体水溶液Ａ：蒸留水１８３ｇが入っているビーカーにＫＮＯ3を０．２ｇ、ＣｓＮＯ3を１１．７ｇ、Ｆｅ（ＮＯ3）3・９Ｈ2Ｏを６３．４ｇ、そしてＣｏ（ＮＯ3）2・６Ｈ2Ｏを２８１．２ｇ順次に投入した後、攪拌しながら溶かした。
前駆体水溶液Ｂ：蒸留水１００ｇが入っているビーカーにＢｉ（ＮＯ3）3・５Ｈ2Ｏを７０．３ｇ入れて攪拌しながら、硝酸１４ｇを添加した。
前駆体水溶液Ｃ：蒸留水９００ｇが入っているビーカーに（ＮＨ4）6Ｍｏ7Ｏ24・４Ｈ2Ｏを２４５．２ｇ入れて攪拌しながら溶かした。
前駆体水溶液Ｃ’：蒸留水１８０ｇが入っているビーカーに（ＮＨ4）6Ｍｏ7Ｏ24・４Ｈ2Ｏを１２．８ｇ入れて攪拌しながら溶かした。
前駆体水溶液Ａは滴下漏斗（ｄｒｏｐｐｉｎｇ  ｆｕｎｎｅｌ）を用いて攪拌中である４０℃の前駆体水溶液Ｃに投入して沈殿させた。滴下（Ｄｒｏｐｐｉｎｇ）は約１時間行い、その後、約３０分程度同一条件で攪拌した（第１共沈液）。
これと同時に、前駆体水溶液Ｂを滴下漏斗（ｄｒｏｐｐｉｎｇ  ｆｕｎｎｅｌ）を用いて攪拌中である４０℃の前駆体水溶液Ｃ’に添加した（第２共沈液）。滴下（Ｄｒｏｐｐｉｎｇ）は約３０分間行い、その後、約１時間程度同一条件で攪拌した。
エージングを終えた第２共沈液を第１共沈液に添加し、同じ条件で約４０分間さらに攪拌させた後、パイレックス（登録商標）トレイ（ｐｙｒｅｘ  ｔｒａｙ）に移し替えて、１２０℃で２４時間乾燥した。
乾燥されたサンプルを粉砕機で粉砕した後、標準ふるいを用いて３５５μｍ以下大きさの粒子のみ収集してイソプロピルアルコール：蒸留水＝１：１の重量比で混合した溶液を噴霧しながら粉末をこねた。
こねられた粉末は円筒形ペレットに押出成形した（直径＝０．６ｃｍ）。成形を終えたペレットを乾燥した後、空気を流しながら最終的に４７０℃で熱処理して触媒を製造した。
【００７６】
実施例４（サンプル５）
前駆体水溶液Ａ：蒸留水１８３ｇが入っているビーカーにＫＮＯ3を０．２ｇ、ＣｓＮＯ3を１１．７ｇ、Ｆｅ（ＮＯ3）3・９Ｈ2Ｏを６３．４ｇ、そしてＣｏ（ＮＯ3）2・６Ｈ2Ｏを２８１．２ｇ順次に投入した後、攪拌しながら溶かした。
前駆体水溶液Ｂ：蒸留水１００ｇが入っているビーカーにＢｉ（ＮＯ3）3・５Ｈ2Ｏを８２ｇ入れて攪拌しながら、硝酸１４ｇを添加した。
前駆体水溶液Ｃ：蒸留水９００ｇが入っているビーカーに（ＮＨ4）6Ｍｏ7Ｏ24・４Ｈ2Ｏを２４５．２ｇ入れて攪拌しながら溶かした。
前駆体水溶液Ｃ’：蒸留水１８０ｇが入っているビーカーに（ＮＨ4）6Ｍｏ7Ｏ24・４Ｈ2Ｏを１４．５ｇ入れて攪拌しながら溶かした。
前駆体水溶液Ａは滴下漏斗（ｄｒｏｐｐｉｎｇ  ｆｕｎｎｅｌ）を用いて攪拌中である４０℃の前駆体水溶液Ｃに投入して沈殿させた（第１共沈液）。滴下（Ｄｒｏｐｐｉｎｇ）は約１時間行い、その後、約３０分程度同一条件で攪拌した。
これと同時に、前駆体水溶液Ｂを滴下漏斗（ｄｒｏｐｐｉｎｇ  ｆｕｎｎｅｌ）を用いて攪拌中である４０℃の前駆体水溶液Ｃ’に添加した（第２共沈液）。滴下（Ｄｒｏｐｐｉｎｇ）は約３０分間行い、その後、約１時間程度同一条件で攪拌した。
エージングを終えた第２共沈液を第１共沈液に添加し、同じ条件で約４０分間さらに攪拌させた後、パイレックス（登録商標）トレイ（ｐｙｒｅｘ  ｔｒａｙ）に移し替えて、１２０℃で２４時間乾燥した。
乾燥されたサンプルを粉砕機で粉砕した後、標準ふるいを用いて３５５μｍ以下大きさの粒子のみ収集してイソプロピルアルコール：蒸留水＝１：１の重量比で混合した溶液を噴霧しながら粉末をこねた。
こねられた粉末は円筒形ペレットに押出成形した（直径＝０．６ｃｍ）。成形を終えたペレットを乾燥した後、空気を流しながら最終的に４７０℃で熱処理して触媒を製造した。
【００７７】
実施例５（サンプル６対応）
前駆体水溶液Ａ：蒸留水１８３ｇが入っているビーカーにＫＮＯ3を０．２ｇ、ＣｓＮＯ3を１１．７ｇ、Ｆｅ（ＮＯ3）3・９Ｈ2Ｏを７３．２ｇ、そしてＣｏ（ＮＯ3）2・６Ｈ2Ｏを２８１．２ｇ順次に投入した後、攪拌しながら溶かした。
前駆体水溶液Ｂ：蒸留水１００ｇが入っているビーカーにＢｉ（ＮＯ3）3・５Ｈ2Ｏを５８．６ｇ入れて攪拌しながら、硝酸１４ｇを添加した。
前駆体水溶液Ｃ：蒸留水９００ｇが入っているビーカーに（ＮＨ4）6Ｍｏ7Ｏ24・４Ｈ2Ｏを２４５．２ｇ入れて攪拌しながら溶かした。
前駆体水溶液Ｃ’：蒸留水１８０ｇが入っているビーカーに（ＮＨ4）6Ｍｏ7Ｏ24・４Ｈ2Ｏを１０．７ｇ入れて攪拌しながら溶かした。
前駆体水溶液Ａは滴下漏斗（ｄｒｏｐｐｉｎｇ  ｆｕｎｎｅｌ）を用いて攪拌中である４０℃の前駆体水溶液Ｃに投入して沈殿させた（第１共沈液）。滴下（Ｄｒｏｐｐｉｎｇ）は約１時間行い、その後、約３０分程度同一条件で攪拌した。
これと同時に、前駆体水溶液Ｂを滴下漏斗（ｄｒｏｐｐｉｎｇ  ｆｕｎｎｅｌ）を用いて攪拌中である４０℃の前駆体水溶液Ｃ’に添加した（第２共沈液）。滴下（Ｄｒｏｐｐｉｎｇ）は約３０分間行い、その後、約１時間程度同一条件で攪拌した。
エージングを終えた第２共沈液を第１共沈液に添加し、同じ条件で約４０分間さらに攪拌させた後、パイレックス（登録商標）トレイ（ｐｙｒｅｘ  ｔｒａｙ）に移し替えて、１２０℃で２４時間乾燥した。
乾燥されたサンプルを粉砕機で粉砕した後、標準ふるいを用いて３５５μｍ以下大きさの粒子のみ収集してイソプロピルアルコール：蒸留水＝１：１の重量比で混合した溶液を噴霧しながら粉末をこねた。
こねられた粉末は円筒形ペレットに押出成形した（直径＝０．６ｃｍ）。成形を終えたペレットを乾燥した後、空気を流しながら最終的に４７０℃で熱処理して触媒を製造した。
【００７８】
実施例６（サンプル７対応）
前駆体水溶液Ａ：蒸留水１８３ｇが入っているビーカーにＦｅ（ＮＯ3）3・９Ｈ2Ｏを６３．４ｇ、そしてＣｏ（ＮＯ3）2・６Ｈ2Ｏを２８１．２ｇ順次に投入した後、攪拌しながら溶かした。
前駆体水溶液Ｂ：蒸留水１００ｇが入っているビーカーにＫＮＯ3を０．２ｇ、ＣｓＮＯ3を１１．７ｇ、そしてＢｉ（ＮＯ3）3・５Ｈ2Ｏを５８．６ｇ入れて攪拌しながら、硝酸１４ｇを添加した。
前駆体水溶液Ｃ：蒸留水９００ｇが入っているビーカーに（ＮＨ4）6Ｍｏ7Ｏ24・４Ｈ2Ｏを２４５．２ｇ入れて攪拌しながら溶かした。
前駆体水溶液Ｃ’：蒸留水１８０ｇが入っているビーカーに（ＮＨ4）6Ｍｏ7Ｏ24・４Ｈ2Ｏを１０．７ｇ入れて攪拌しながら溶かした。
前駆体水溶液Ａは滴下漏斗（ｄｒｏｐｐｉｎｇ  ｆｕｎｎｅｌ）を用いて攪拌中である４０℃の前駆体水溶液Ｃに投入して沈殿させた（第１共沈液）。滴下（Ｄｒｏｐｐｉｎｇ）は約１時間行い、その後、約３０分程度同一条件で攪拌した。
これと同時に、前駆体水溶液Ｂを滴下漏斗（ｄｒｏｐｐｉｎｇ  ｆｕｎｎｅｌ）を用いて攪拌中である４０℃の前駆体水溶液Ｃ’に添加した（第２共沈液）。滴下（Ｄｒｏｐｐｉｎｇ）は約３０分間行い、その後、約１時間程度同一条件で攪拌した。
エージングを終えた第２共沈液を第１共沈液に添加し、同じ条件で約４０分間さらに攪拌した後、パイレックス（登録商標）トレイ（ｐｙｒｅｘ  ｔｒａｙ）に移し替えて、１２０℃で２４時間乾燥した。
乾燥されたサンプルを粉砕機で粉砕した後、標準ふるいを用いて３５５μｍ以下大きさの粒子のみ収集してイソプロピルアルコール：蒸留水＝１：１の重量比で混合した溶液を噴霧しながら粉末をこねた。
こねられた粉末は円筒形ペレットに押出成形した（直径＝０．６ｃｍ）。成形を終えたペレットを乾燥した後、空気を流しながら最終的に４７０℃で熱処理して触媒を製造した。
【００７９】
実施例７（サンプル８対応）
前駆体水溶液Ａ：蒸留水１８３ｇが入っているビーカーにＦｅ（ＮＯ3）3・９Ｈ2Ｏを６３．４ｇ、そしてＣｏ（ＮＯ3）2・６Ｈ2Ｏを２８１．２ｇ順次に投入した後、攪拌しながら溶かした。
前駆体水溶液Ｂ：蒸留水１００ｇが入っているビーカーにＫＮＯ3を０．２ｇ、ＣｓＮＯ3を１１．７ｇ、そしてＢｉ（ＮＯ3）3・５Ｈ2Ｏを５８．６ｇ入れて攪拌しながら、硝酸１４ｇを添加した。
前駆体水溶液Ｃ：蒸留水９００ｇが入っているビーカーに（ＮＨ4）6Ｍｏ7Ｏ24・４Ｈ2Ｏを２４５．２ｇ入れて攪拌しながら溶かした。
前駆体水溶液Ｃ’：蒸留水１８０ｇが入っているビーカーに（ＮＨ4）6Ｍｏ7Ｏ24・４Ｈ2Ｏ  １０．７ｇを入れて攪拌しながら溶かした。
前駆体水溶液Ａは滴下漏斗（ｄｒｏｐｐｉｎｇ  ｆｕｎｎｅｌ）を用いて攪拌中である４０℃の前駆体水溶液Ｃに投入して沈殿させた（第１共沈液）。滴下（Ｄｒｏｐｐｉｎｇ）は約１時間行い、その後、約３０分程度同一条件で攪拌した。
これと同時に、前駆体水溶液Ｂを滴下漏斗（ｄｒｏｐｐｉｎｇ  ｆｕｎｎｅｌ）を用いて攪拌中である４０℃の前駆体水溶液Ｃ’に添加した（第２共沈液）。滴下（Ｄｒｏｐｐｉｎｇ）は約３０分間行い、その後、約１時間程度同一条件で攪拌した。
エージングを終えた第２共沈液を第１共沈液に添加し、同じ条件で約４０分間さらに攪拌させた後、パイレックス（登録商標）トレイ（ｐｙｒｅｘ  ｔｒａｙ）に移し替えて、１２０℃で２４時間乾燥した。
乾燥されたサンプルを粉砕機で粉砕した後、標準ふるいを用いて３５５μｍ以下大きさの粒子のみ収集してイソプロピルアルコール：蒸留水＝１：１の重量比で混合した溶液を噴霧しながら粉末をこねた。
こねられた粉末は円筒形ペレットに押出成形した（直径＝０．６ｃｍ）。成形を終えたペレットを乾燥した後、空気を流しながら最終的に４５０℃で熱処理して触媒を製造した。
【００８０】
（ＸＲＤ測定）
図１は、本発明の実施例１および比較例１による触媒のＸ線回折（Ｘ−ｒａｙ  ｄｉｆｆｒａｃｔｉｏｎ、ＸＲＤ）イメージである。
【００８１】
図１を参照すれば、本発明の実施例１によって製造された触媒で、コバルト−モリブデン−酸素結晶構造と、ビスマス−モリブデン−酸素結晶構造、それぞれによるピークを明確に確認することができ、特に、本発明の実施例１でβ−ＣｏＭｏＯ4（ａ）に該当する回折ピーク（ｄｉｆｆｒａｃｔｉｏｎ  ｐｅａｋ）が相対的に広く現れるのを明確に確認することができ、これはβ−ＣｏＭｏＯ4相が高分散されているということを意味する。
【００８２】
（元素含量測定）
前記実施例１および比較例１による触媒に対して、各元素別表面組成と全体組成を測定した。
表面組成はＸＰＳを用いて測定し、全体組成はＩＣＰ−ＯＥＳを用いて測定した。
【００８３】
測定された組成を下記表１に整理した。
【００８４】
【表１】
0006970286.tif 000010
【００８５】
上記表１を参照すれば、本発明の実施例による触媒は、表面で相対的に多い量のビスマスを含み、深部で相対的に多い量のコバルトを含むのを明確に確認することができ、特に、下記計算式１で表される値が約１１．２であるのを明確に確認することができる。
【００８６】
【数２】
0006970286.tif 000011
【００８７】
上記計算式１で、
ＢＡＲＳは、前記触媒表面で、ＸＰＳで測定した、ビスマスのモル含量（ａｔｏｍｉｃ  ｒａｔｉｏ、％）／コバルトのモル含量（ａｔｏｍｉｃ  ｒａｔｉｏ、％）であり、
ＢＡＲＴは、前記触媒全体で、ＩＣＰ−ＯＥＳで測定した、ビスマスのモル含量（ａｔｏｍｉｃ  ｒａｔｉｏ、％）／コバルトのモル含量（ａｔｏｍｉｃ  ｒａｔｉｏ、％）である。
【００８８】
（ブテン酸化脱水素化反応）
前記実施例および比較例で製造した触媒を用いて、ブテン酸化脱水素反応を実施した。
反応器は内径３／４インチ、長さ５５ｃｍであり、溶融塩（ｍｏｌｔｅｎ  ｓａｌｔ）によって温度が調節されるチューブ反応器で行った。この時、溶融塩（ｍｏｌｔｅｎ  ｓａｌｔ）の温度は３２０であった。
反応機内部は不活性アルミナボール、触媒、不活性アルミナボールを順次に２８、２０、５９ｃｃずつ充填した。
ＧＨＳＶ（ｇａｓ  ｈｏｕｒｌｙ  ｓｐａｃｅ  ｖｅｌｏｃｉｔｙ）は１−ｂｕｔｅｎｅ基準に１００ｈ-1であった。
生成物は、熱伝導度検出器（ｔｈｅｒｍａｌ  ｃｏｎｄｕｃｔｉｖｉｔｙ  ｄｅｔｅｃｔｏｒ、ＴＣＤ）および水素炎イオン化検出器（ｆｌａｍｅ  ｉｏｎｉｚａｔｉｏｎ  ｄｅｔｅｃｔｏｒ、ＦＩＤ）が装着されたガスクロマトグラフ（ｇａｓ  ｃｈｒｏｍａｔｏｇｒａｐｈ、ＧＣ）を用いて分析した。
【００８９】
実験結果を表２に示した。
【００９０】
【表２】
0006970286.tif 000012
【００９１】
上記表２を参照すれば、本願発明の実施例によって製造された触媒は、比較例に比べて、転換率において、約１０％ポイント以上優れた効果を示すのを確認することができ、ＣＯx選択度においても、大体比較例より優れているのを確認することができる。
【図１】
0006970286.tif 000015